Brevet FR2929264A1 — publié le 20091002

La présente invention se rapporte au domaine des matériaux oxydes inorganiques, notamment à ceux contenant des métaux de transition et/ou de terres rares, présentant une porosité organisée et uniforme dans le domaine de la mésoparosité. Elle se rapporte également à la préparation de ces matériaux qui sont obtenus par l'emploi du procédé "EISA" (Evaporation Induced by Self Assembly) dénommé encore procédé d'auto-assemblage induit par évaporation. Etat de la technique antérieure Les nouvelles stratégies de synthèse permettant d'obtenir des matériaux à porosité bien définie dans une très large gamme, allant des matériaux microporeux aux matériaux macroporeux en passant par des matériaux à porosité hiérarchisée, c'est-à-dire ayant des pores de plusieurs tailles, connaissent un très large développement au sein de la communauté scientifique depuis le milieu des années 1990 (G. J. de A. A. Soler-Illia, C. Sanchez, B. Lebeau, J. F'atarin, Chem. Rev., 2002, 102, 4093). On obtient des matériaux dont la taille des pores est contrôlée. En particulier, le développement de méthodes de synthèse dites de "chimie douce" a conduit à l'élaboration de matériaux mésostructurés à basse température par la coexistence en solution aqueuse ou dans des solvants polaires de précurseurs inorganiques avec des agents structurants, généralement des tensioactifs moléculaires ou supramoléculaires, ioniques ou neutres. Le contrôle des interactions électrostatiques ou par liaisons hydrogènes entre les précurseurs inorganiques et l'agent structurant conjointement lié à des réactions d'hydrolyse / condensation du précurseur inorganique conduit à un assemblage coopératif des phases organique et inorganique générant des agrégats micellaires de tensioactifs de taille uniforme et contrôlée au sein d'une matrice inorganique.. Ce phénomène d'auto-assemblage coopératif régi, entre autres, par la concentration en agent structurant peut être induit par évaporation progressive d'une solution de réactifs dont la concentration en agent structurant est le plus souvent inférieure la concentration micellaire critique, ce qui conduit soit à la formation de films mésostructurés dans le cas d'un dépôt sur substrat (technique de dépôt de couche par immersion ou "dipcoating"), soit à la formation d'une poudre mésostructurée après atomisation (technique aérosol) ou égouttage de la solution. A titre d'exemple, le brevet US 6.387.453 divulgue la formation de films hybrides organiques - inorganiques mésostructurés par la technique de dépôt de couche par immersion ("dip-coating"), ces mêmes auteurs ayant par ailleurs utilisé la technique aérosol pour élaborer des matériaux purement siliciques mésostructurés (C. J. Brinker, Y. Lu, A. Sellinger, H. Fan, Adv. Mater., 1999, 11, 7). La libération de la porosité est ensuite obtenue par élimination du tensioactif, celle-ci étant réalisée classiquement par des procédés d'extraction chimique ou par traitement thermique. En fonction de la nature des précurseurs inorganiques et de l'agent structurant employé ainsi que des conditions opératoires imposées, plusieurs familles de matériaux mésostructurés ont été développées. Pour exemple, la famille P/141 S initialement développée par Mobil (J. S. Beck, J. C. Vartuli, W. J. Roth, M. E. Leonowicz, C. T. Kresge, K. D. Schmitt, C. T.-W. Chu, D. H. Oison, E. W. Sheppard, S. B. McCullen, J. B. Higgins, J. L. Schlenker, J. Am. Chem. Soc., 1992, 114, 27, 10834), constituée de matériaux mésoporeux obtenus via l'emploi de surfactants ioniques comme des sels d'ammonium quaternaire, possédant une structure généralement hexagonale, cubique ou lamellaire, des pores de diamètre uniforme compris dans une gamme de 1,5 à 10 nm et des parois amorphes d'épaisseur de l'ordre de 1 à 2 nm largement été étudiée. Par la suite, des agents structurants de nature chimique différente on: été employés comme des macromolécules amphiphiles de type copolymères à bloc, ces dernières conduisant à des matériaux mésostructurés possédant une structure généralement hexagonale, cubique ou lamellaire, des pores de diamètre uniforme compris dans une gamme de 4 à 50 nm et des parois amorphes d'épaisseur comprise dans une gamme de 3 à 7 nm. En plus des techniques de synthèse par dépôt de couche par immersion ("dip-coating") ou par formation d'une poudre (aérosol/égouttage) décrites ci-dessus qui utilisent le phénomène de concentration progressive des précurseurs inorganiques et de l'agent structurant au sein de la solution où ils sont présents, les matériaux mésostructurés peuvent être obtenus par précipitation directe au sein d'une solution aqueuse ou dans des solvants de polarité marquée en jouant sur la valeur de la concentration micellaire critique de l'agent structurant. Généralement, la synthèse de ces matériaux obtenus par précipitation nécessite une étape de mûrissement en autoclave et tous les réactifs ne sont pas intégrés aux produits en quantité stoechiométrique puisqu'ils peuvent se retrouver dans le surnageant. En fonction de la structure et du degré d'organisation souhaité pour le matériau mésostructuré final, ces synthèses peuvent avoir lieu en milieu acide (pH 1) (WO 99/37705) ou en milieu neutre (WO 96/39357), la nature de l'agent structurant utilisé jouant également un rôle prépondérant. Les particules élémentaires ainsi obtenues ne présentent pas de forme régulière et sont caractérisées généralement par une taille bien supérieure à 500 nm. La découverte de ces matériaux à porosité uniforme et organisée a ouvert de nouvelles perspectives quant à l'élaboration de solides innovants pour des applications potentielles dans des domaines aussi variés que la catalyse, la séparation de molécules chimiques, mais aussi l'optique, l'électronique et la biochimie. En particulier, l'étude de l'introduction de nanoparticules métalliques au sein de matrices oxydes mésostructurées essentiellement siliciques a fait l'objet d'un grand nombre de publications et brevets. En effet, l'utilisation d'un tel réseau hôte lors de la synthèse de nanoparticules métalliques a contribué aux avancées scientifiques suivantes : un meilleur contrôle de la taille et de la morphologie des nanoparticules métalliques conduisant, par exemple dans le domaine de la catalyse, à des activités et des sélectivités nouvelles en fonction des réactions étudiées ainsi qu'une meilleure dispersion des nanoparticules métalliques au sein du support grâce à une diffusion favorisée des précurseurs métalliques de part l'organisation de la porosité du réseau hôte. L'un des procédés classiques permettant l'incorporation des nanoparticules métalliques au sein d'un réseau silicique mésostructuré consiste à synthétiser, lors d'une première étape, le réseau hôte selon les méthodes de synthèse décrites précédemment puis, lors d'une seconde étape, à former à l'intérieur de la porosité ainsi créée des nanoparticules métalliques selon les méthodes non exhaustives suivantes : imprégnation de sels inorganiques précurseurs, échanges d'ions métalliques avec des ions présents à la surface du réseau hôte, greffage de complexes organométalliques, de cristallites (encore appelées "clusters") métalliques ou de nanoparticules pré-formées stabilisées par des ligands organiques, etc.. Ce procédé permet ainsi l'élaboration de solides essentiellement siliciques mésostructurés présentant au sein de leur porosité des nanoparticules d'or, de métaux nobles, d'oxyde de fer, d'oxyde d'argent etc. (A. Fukuoka, H. Araki, Y. Sakamoto, S. Inagaki Y. Fukushima, M. Ichikavva, Inorganica Chimica Acta, 2003, 350, 371 ; S. Behrens, G. Spittel, Dalton Trans., 2005, 868 ; K. ûJ. Chao, M. -H. Cheng, Y. -F. Ho, P. -H. Liu, Catalysis Today, 2004, 97, 49 ; M. Frôba, R. Kôhn, G. Bouffaud, Chem. Mater., 1999, 11, 2858). Une autre option consiste à introduire les nanoparticules désirées directement lors de l'élaboration du réseau hôte mésostructuré. Il est ainsi possible d'introduire au sein des micelles formées par l'agent structurant en cours de synthèse des précurseurs de nanoparticules métalliques en jouant sur leurs propriétés hydrophobe ou électrostatique (G. Lü, D. Ji, G. Qian, Y. Qi, X. Wang, J. Suo, Applied Catalysis A: General, 2005, 280, 175 ; Ô. Dag, O. Samarskaya, N. C.00mbs, G. A. Ozin, J. Mater. Chem., 2003, 13, 328). L'ensemble de ces procédés conduit toutefois à une obstruction partielle voir totale de la porosité de la matrice mésostructurée, ce qui ne permet pas, in fine, de bénéficier simultanément des propriétés texturales et/ou structurales de la mésostructuration et des nanoparticules métalliques. Résumé de l'invention 5 L'invention porte sur un matériau constitué d'au moins deux particules sphériques élémentaires, chacune desdites particules sphériques comprenant des nanoparticules métalliques de taille comprise entre 1 et 300 nm et une matrice mésostructurée à base d'oxyde d'au moins un élément X choisi dans le groupe constitué par le silicium, l'aluminium, 10 le titane, le tungstène, le zirconium, le gallium, le germanium, l'étainä l'antimoine, le plomb, le vanadium, le fer, le manganèse, l'hafnium, le niobium, le tantale, l'yttrium, le cérium, le gadolinium, l'europium et le néodyme, de préférence choisi dans le groupe constitué par le silicium, l'aluminium, le titane, le zirconium, le gallium, le germanium et le cérium, ladite matrice mésostructurée ayant une taille de pores comprise entre 1,5 et 30 nm et présentant: 15 des parois amorphes d'épaisseur comprise entre 1 et 30 nm, lesdites particules sphériques élémentaires ayant un diamètre D supérieur à 10 pm et inférieur ou égal à 100 pm (10 La structure ordonnée de la matrice du matériau selon l'invention est consécutive au phénomène de micellisation ou d'auto-assemblage induit par le procédé "EISA". Intérêt de l'invention Le matériau selon l'invention qui est constitué de particules sphériques comprenant des nanoparticules métalliques piégées dans une matrice mésostructurée, aux parois amorphes, 30 à base d'oxyde d'au moins dudit élément X, présente simultanément les propriétés structurales, hydro-déshydrogénante et d'oxydo-réduction propres aux particules métalliques et les propriétés structurales, texturales et éventuellement d'acido-basicité et d'oxydoréduction propres aux matériaux à base d'oxyde d'au moins dudit élément X. L'élaboration à l'échelle "submicronique" d'un matériau oxyde composite 'Formé d'une matrice 35 mésostructurée et de nanoparticules métalliques conduit à une connexion privilégiée des25 nanoparticules métalliques et de la mésoporosité uniforme et organisée de la matrice oxyde au sein d'une même particule sphérique. Le matériau selon l'invention est constitué de particules élémentaires sphériques ayant un diamètre D tel que 10 D'autre part, le procédé de préparation du matériau selon l'invention qui consiste à faire interagir, préférentiellement en milieu acide, au moins un tensioactif, ionique ou non ionique, avec au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, de préférence choisi dans le groupe constitué par le silicium, l'aluminium, le titane, le zirconium, le gallium, le germanium et le cérium, au moins une solution colloïdale dans laquelle sont dispersées des particules métalliques de taille nanornétrique maximale égale à 300 nm, et éventuellement au moins une solution colloïdale dans laquelle sont dispersés des cristaux de zéolithes de taille nanométrique maximale égale à 300 nm, la structure ordonnée du matériau étant consécutive au phénomène de micellisation ou d'auto-assemblage induit par le procédé "EISA", permet d'élaborer de façon aisée des matériaux composites mésostructurés/nanoparticules métalliques comprenant éventuellement des nanocristaux de zéolithes et de travailler avec une large gamme de nanoparticules métalliques et éventuellement de nanocristaux de zéolithes quels que soient leurs procédés de synthèse initiaux dès lors que lesdites particules, éventuellement lesdits cristaux, ont la propriété de se disperser en solution, notamment en solution acide et très préférentiellement en solution aquo-organique acide, sous la forme de particules, éventuellement sous la forme de cristaux de zéolithes, de taille nanornétrique maximale égale à 300 nm. Par ailleurs, le piégeage éventuel de nanocristaux de zéolithes dans la matrice oxyde mésostructurée en plus de celui des nanoparticules métalliques permet d'élaborer via une méthode de synthèse "one pot" des matériaux possédant simultanérnent une fonction acide et une fonction hydro-déshydrogénante présentant des connexions privilégiées de par la taille et la morphologie des particules sphériques élémentaires et la mésostructuration de la matrice oxyde. De plus, par rapport aux synthèses connues des matériaux mésosi:ructurés, la préparation du matériau selon l'invention est réalisée en continu, la durée de préparation est réduite (quelques heures contre de 12 à 24 heures en utilisant l'autoclavage) et la stoechiométrie des espèces non volatiles présentes dans la solution initiale des réactifs est maintenue dans le matériau de l'invention. Exposé de l'invention La présente invention a pour objet un matériau inorganique constitué d'au moins deux particules sphériques élémentaires, chacune desdites particules sphériques comprenant des nanoparticules métalliques de taille comprise entre 1 et 300 nm et une matrice mésostructurée à base d'oxyde d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme et le mélange d'au moins deux de ces éléments, ladite matrice mésostructurée ayant un diamètre de pores compris entre 1,5 et 30 nm et présentant des parois amorphes d'épaisseur comprise entre 1 et 30 nm, lesdites particules sphériques élémentaires ayant un diamètre D supérieur à 10 pm et inférieur ou égal à 100 pm (10 Conformément à l'invention, l'élément X présent sous forme d'oxyde dans la matrice mésostructurée comprise clans chacune desdites particules sphériques du matériau selon l'invention est choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme et le mélange d'au moins deux de ces éléments et de préférence ledit élément X présent sous forme d'oxyde est choisi dans le groupe constitué par le silicium, l'aluminium, le titane, le zirconium, le gallium, le germanium et le cérium et le mélange d'au moins deux de ces éléments. Ladite matrice à base d'oxyde d'au moins dudit élément X est mésostructurée : elle présente des mésopores ayant un diamètre uniforme compris entre 1,5 et 30 nrn et de préférence entre 1,5 et 10 nm, répartis de façon homogène et régulière dans chacune desdites particules. La matière située entre les mésopores de la matrice mésostructurée est amorphe et forme des parois, ou murs, dont l'épaisseur est comprise entre 1 et 30 nrn. L'épaisseur des parois correspond à la distance séparant un premier mésopore d'un second mésopore, le second mésopore étant le pore le plus proche dudit premier mésopore. L'organisation de la mésoporosité décrite ci-dessus conduit à une structuration de ladite matrice, laquelle peut être lamellaire, hexagonale, vermiculaire, cubique, cholestérique ou bicontinue et de façon préférée vermiculaire. II est à noter qu'une porosité de nature microporeuse peut également résulter de l'imbrication du tensioactif, utilisé lors de la préparation du matériau selon l'invention, avec la paroi inorganique au niveau de l'interface organique-inorganique développée lors de la mésostructuration de la composante inorganique dudit matériau selon l'invention. Le matériau selon l'invention présente également une macroporosité texturale interparticulaire. La matrice mésostructurée présente dans chacune des particules sphériques élémentaires du matériau selon l'invention est à base d'oxyde d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme et le mélange d'au moins deux de ces éléments et de préférence ledit élément X présent sous forme d'oxyde est choisi clans le groupe constitué par le silicium, l'aluminium, le titane, le zirconium, le gallium, le germanium et le cérium et le mélange d'au moins deux de ces éléments. Selon l'invention, ladite matrice mésostructurée est avantageusement formée d'un premier élément X choisi parmi le silicium, l'aluminium, le titane, le zirconium, le gallium, le germanium et le cérium et d'un deuxième élément X, différent dudit premier élément X, et choisi parmi le silicium, l'aluminium, le titane, le zirconium, le gallium, le germanium et le cérium. De manière très préférée, ladite matrice mésostructurée est à base d'un oxyde de silicium et d'un oxyde d'aluminium ou à base d'un oxyde de silicium et d'un oxyde de zirconium. Selon l'invention, lorsque ladite matrice mésostructurée est à base d'oxydes d'un premier élément X et d'un deuxième élément X, différent dudit premier élément X, la proportion du premier élément X par rapport à celle du deuxième élément X dans la composition de la matrice est variable. Conformément à l'invention, on entend par nanoparticules métalliques des particules de taille nanométrique comprenant au moins un métal appartenant à la famille des métaux de transition (colonnes 3 à 12 du tableau périodique selon la classification de l'IUPAC) et / ou à la famille des métaux des terres rares (lanthanides et actinides). Plus précisément, lesdites nanoparticules métalliques piégées dans la matrice mésostructurée présente dans chacune des particules sphériques élémentaires du matériau selon l'invention comprennent, selon un premier mode de réalisation desdites particules, au moins un métal de transition au degré d'oxydation zéro appartenant à la liste non exhaustive suivante : Au, Pd, Pt, Ni, Co, Cu, Ag, Rh, Ru, Ir, Fe, leurs mélanges et alliages dérivés. Ledit métal de transition est de préférence choisi parmi l'or, le palladium, le platine, le nickel, le cobalt, le fer, le ruthénium, le rhodium et leurs mélanges et de manière très préférée ledit métal de transition est le fer ou l'or. Lesdites nanoparticules métalliques, comprennent, selon un deuxième mode de réalisation de celles-ci, au moins un oxyde de métal de transition et/ou au moins un oxyde de métal de terre rare, dans le(s)quel(s) ledit métal appartient à la liste non exhaustive suivante : Ti, Zr, Nb, Ta, Mo, W, Fe, Co, Cu, Y, La, Ni, Cr, Pd, Pt, Ce, Eu, Nd, Gd et leurs mélanges. Le métal d'au moins dudit oxyde de métal de transition et / ou le métal d'au moins dudit oxyde de métal de terre rare appartient de manière préférée à la liste suivante : Ti, Zr, Nb, Mo, W, Co, Ni, Ce et leurs mélanges. De plus, les nanoparticules d'oxyde(s) métallique(s) décrites selon le deuxième mode de réalisation desdites particules métalliques peuvent contenir en plus éventuellement l'élément silicium en plus de l'élément métallique. Les nanoparticules métalliques comprennent, selon un troisième mode de réalisation de celles-ci, au moins un oxyde polymétallique de structure cristallographique de type spinelle AB2O4, perovskite ABO3 ou ilménite ABO3, A et/ou B étant au moins un métal de transition et/ou de terre rare. Dans la structure de type spinelle, A et B sont respectivement des cations divalents et trivalents et dans la structure de type perovskite, A et B sont respectivement des cations divalents et tétravalents. A ou B pouvant éventuellement être un métal des groupes 1 et 2 du tableau périodique selon la classification de I'IUPAC lorsque A ou B n'est ni un métal de transition ni un métal de terre rare. S'agissant de l'ilménite ABO3, les éléments A et B ont des tailles semblables et sont définis par la somme de leurs charges égale à }6. Pour exemple et de façon non exhaustive, les oxydes métalliques mixtes de type spinelle sont de préférence les composés Fe3O4, MgFe2O4, ZnFe2O4, Co3O4r les oxydes métalliques mixtes de type perovskite sont de préférence les composés BaTiO3, CaTiO3, SrZnO3, SrTiO3, LaFeO3, LaCeCoO3, SrHfO3, SrSnO3, BaSnO3, et les oxydes métalliques mixtes de type ilménite sont notamment les composés NiMnO3 et FeTiO3. Selon ce troisième mode de réalisation lo desdites nanoparticules métalliques, plusieurs oxydes polymétalliques de différents types (spinelle, pérovskite, ilménite) peuvent être piégés dans la matrice mésostructurée d'une même particule sphérique. Lesdites nanoparticules métalliques comprennent, selon un quatrième mode de réalisation de celles-ci, au moins un chalcogénure formé d'un métal de transition M et d'un élément chalcogène C choisi parmi le soufre, le sélénium et le tellure, de préférence le soufre. Les chalocogénures métalliques préférés en tant que nanoparticules métalliques appartiennent à la liste non exhaustive suivante : MoS2, NiSX (x = 1 ou 2), Ni3S2, WS2, Co9S8, PtS, PdS, RuS2, Rh2S3, NbSX (x = 1, 2 ou 3), FeS, FeS2, Au2S, ZnS, CdS et de façon très préférée à la liste suivante : MoS2, NiSX (x = 1 ou 2), Ni3S2, WS2, Co9S8, PtS, PdS, RuS2, Rh2S3, NbSX (x = 1, 2 ou 3). Conformément à l'invention, les nanoparticules métalliques représentent avantageusement de 0,1 à 30% poids, de préférence de 0,1 à 20% poids et de manière très préférée de 0,1 à 10% poids du matériau de l'invention. Les nanoparticules métalliques ont une taille maximale de 300 nm, de façon préférée elles ont une taille comprise entre 1 et 300 nm et de façon très préférée elles ont une taille comprise entre 2 et 50 nm. Lesdites nanoparticules métalliques sont piégées dans la matrice mésostructurée de chacune des particules sphériques élémentaires du matériau selon l'invention sous la forme décrite dans l'un ou plusieurs des quatre modes de réalisation desdites nanoparticules décrits ci-dessus. En particulier, la matrice mésostructurée d'une particule sphérique peut piéger des nanoparticules métalliques présentes sous plusieurs formes selon les modes de réalisation desdites nanoparticules métalliques décrits ci-dessus. Des premières nanoparticules métalliques présentes sous l'une des formes décrites ci-dessus dans l'un des quatre modes de réalisation et des deuxièmes nanoparticules métalliques présentes sous une autre forme (choisie parmi l'une des formes décrites ci-dessus dans l'un des quatre modes de réalisation) que celle sous laquelle se présentent lesdites premières nanoparticules peuvent être piégées au sein de la matrice mésostructurée d'une même particule sphérique. Par exemple, un métal de transition au degré d'oxydation zéro conformément à la forme prise par les nanoparticules métalliques selon le premier mode de réalisation décrit ci-dessus et un oxyde de métal de transition conformément à la forme prise par les nanoparticules métalliques selon le deuxième mode de réalisation décrit ci-dessus peuvent être piégés dans la matrice mésostructurée d'une même particule sphérique élémentaire du matériau selon l'invention. De manière avantageuse, chacune des particules sphériques comprend en outre des nanocristaux zéolithiques. Lesdits nanocristaux zéolithiques sont piégés avec les nanoparticules métalliques dans la matrice mésostructurée contenue dans chacune des particules sphériques élémentaires. Conformément à ce mode de réalisation de l'invention consistant à piéger des nanocristaux zéolithiques dans la matrice mésostructurée, le matériau selon l'invention présente à la fois, dans chacune des particules sphériques élémentaires, une mésoporosité au sein de la matrice elle-même (mésopores de taille uniforme comprise entre 1,5 et 30 nm, de préférence entre '1,5 et 10 nm) et une microporosité de type zéolithique générée par les nanocristaux zéclithiques piégés dans la matrice mésostructurée. Lesdits nanocristaux zéolithiques présentent une ouverture de pores comprise entre 0,2 et 2 nm, de préférence entre 0,2 et 1 nm et de manière très préférée entre 0,2 et 0,6 nm. Lesdits nanocristaux zéolithiques représentent avantageusement de 0,1 à 30% poids, de préférence de 0,1 à 20% poids et de manière très préférée de 0,1 à 10% poids du matériau de l'invention. Les nanocristaux zéolithiques ont une taille maximale de 300 nm et de façon préférée ont une taille comprise entre 10 et 100 nm. Toute zéolithe et en particulier mais de façon non restrictive celles répertoriées dans "Atlas of zeolite framework types", 6th revised Edition, 2007, Ch. Baerlocher, L.B. McCusker, D. H. Oison peut être employée dans les nanocristaux zéolithiques présents dans chacune des particules sphériques élémentaires constituant le matériau selon l'invention. Les nanocristaux zéolithiques comprennent de préférence au moins une zéolithe choisie parmi les zéolithes ZSM-5, ZSM-48, ZSM-22, ZSM-23, ZBM-30, EU-2, EU-11, Silicalite, Bêta, zéolithe A, Faujasite, Y, USY, VUSY, SDUSY, Mordénite, NU-87, NU-88, NU-86, NU-85, IM-5, IM-12, Ferriérite et EU-1. De manière très préférée, les nanocristaux zéolithiques comprennent au moins une zéolithe choisie parmi les zéolithes de type structural MFI, BEA, FAU et LTA. Des nanocristaux de différentes zéolithes et notamment de zéolithes de type structuraux différents peuvent être présents dans chacune des particules sphériques constituant le matériau selon l'invention. En particulier, chacune des particules sphériques constituant le matériau selon l'invention peut comprendre de manière avantageuse au moins des premiers nanocristaux zéolithiques dont la zéolithe est choisie parmi les zéolithes ZSM- 5, ZSM-48, ZSM-22, ZSM-23, ZBM-30, EU-2, EU-11, Silicalite, Bêta, zéolithe A, Faujasite, Y, USY, VUSY, SDUSY, Mordénite, NU-87, NU-88, NU-86, NU-85, IM-5, IM-12, Ferriérite et EU-1, de préférence parmi les zéolithes de type structural MFI, BEA, FAU, et LTA et au moins des seconds nanocristaux zéolithiques dont la zéolithe est différente de celle des premiers nanocristaux zéolithiques et est choisie parmi les zéolithes ZSM-5, ZSM-48, ZSM- 22, ZSM-23, ZBM-30, EU-2, EU-11, Silicalite, Bêta, zéolithe A, Faujasite, Y, USY, VUSY, SDUSY, Mordénite, NU-87, NU-88, NU-86, NU-85, IM-5, IM-12, Ferriérite et EU-1ä de préférence parmi les zéolithes de type structural MFI, BEA, FAU et LTA. Les nanocristaux zéolithiques comprennent avantageusement au moins une zéolithe soit entièrement silicique soit contenant, outre du silicium, au moins un élément T choisi parmi l'aluminium, le fer, le bore, l'indium et le gallium, de préférence l'aluminium. Conformément à l'invention, lesdites particules sphériques élémentaires constituant le matériau selon l'invention ont un diamètre, exprimé en micron, strictement supérieur à 10 pm et inférieur ou égal à 100 pm (10 La présente invention a également pour objet la préparation du matériau selon l'invention. Un procédé de préparation du matériau selon l'invention appelé "procédé principal de préparation selon l'invention" comprend a) la synthèse de particules métalliques de taille nanométrique maximale égale à 300 nm afin d'obtenir une solution colloïdale stable dans laquelle sont dispersées lesdites nanoparticules ; b) le mélange en solution d'au moins un tensioactif, d'au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, de préférence choisi dans le groupe constitué par le silicium, l'aluminium, le titane, le zirconium, le gallium, le germanium et le cérium, d'au moins une solution colloïdale stable de nanoparticules métalliques obtenue selon a), et éventuellement d'au moins une solution colloïdale stable dans laquelle sont dispersés des cristaux de zéolithes de taille nanométrique maximale égale à 300 nm ; c) l'atomisation par aérosol de la solution obtenue à l'étape b) en utilisant une buse de pulvérisation qui conduit à la formation de gouttelettes liquides présentant un diamètre inférieur ou égal à 300 pm ; d) le séchage desdites gouttelettes, e) le broyage du produit solide obtenu à l'étape d) ; f) le mélange en solution d'au moins un tensioactif, d'au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, de préférence choisi dans le groupe constitué par le silicium, l'aluminium, le titane, le zirconium, le gallium, le germanium et le cérium, d'au moins une solution colloïdale stable de nanoparticules métalliques obtenue selon a), éventuellement d'au moins une solution colloïdale stable dans laquelle sont dispersés des cristaux de zéolithes de taille nanométrique maximale égale à 300 nm et d'au moins une fraction du produit solide obtenu à l'étape e) de manière à former une suspension ; g) l'atomisation par aérosol de la suspension obtenue à l'étape f) en utilisant une buse de pulvérisation conduisant à la formation de gouttelettes de suspension, lesquelles sont précurseurs des particules élémentaires sphériques présentant un diamètre D tel que 10 Conformément audit procédé principal de préparation selon l'invention, la fraction du produit solide obtenu à l'étape e) et utilisée pour la mise en oeuvre de ladite étape f) représente de 1 à 100 % poids, de préférence de 1 à 80% poids et de manière encore plus préférée de 5 à 50 % poids de la quantité totale de produit solide broyé à l'étape e). Selon un premier mode particulier de réalisation du procédé principal de préparation selon l'invention, une partie seulement du produit solide issu de l'étape d) est broyée au cours de l'étape e) du procédé selon l'invention ; la partie non broyée n'étant généralement pas réutilisée. 20 Selon un deuxième mode particulier de réalisation du procédé principal de préparation selon l'invention, une étape i) d'élimination du tensioactif est réalisée préalablement à l'étape de broyage selon l'étape e) de telle sorte que ladite étape e) est effectuée sur un produit solide exempt de tensioactifs organiques. Les étapes a), b), c), d), i), e), f) et g) devenues 25 consécutives dans le cas particulier dudit deuxième mode de préparation selon l'invention sont suivies par un nouveau cycle de séchage des gouttelettes et d'élimination du tensioactif introduit dans l'étape f) comme décrit selon les étapes h) et i). Pour le cas particulier du matériau selon l'invention constitué de particules sphériques 30 élémentaires ayant un diamètre D compris entre 11 et 50 pm, de préférence entre 15 et 50 pm, on préfère mettre en oeuvre un procédé de préparation simplifié appelé "procédé simplifié de préparation selon l'invention" comprenant les étapes : a) la synthèse de particules métalliques de taille nanométrique maximale égale à 300 nm afin d'obtenir une solution colloïdale stable dans laquelle sont dispersées lesdites nanoparticules ; b) le 35 mélange en solution d'au moins un tensioactif, d'au moins un précurseur d'au moins un15 élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium e1 le néodyme, de préférence choisi dans le groupe constitué par le silicium, l'aluminium, le titane, le zirconium, le gallium, le germanium et le cérium, d'au moins une solution colloïdale stable de nanoparticules métalliques obtenue selon l'étape a), et éventuellement d'au moins une solution colloïdale stable dans laquelle sont dispersés des cristaux de zéolithes de taille nanométrique maximale égale à 300 nm ; c) l'atomisation par aérosol de la solution obtenue à l'étape b) en utilisant une buse de pulvérisation qui conduit à la formation de gouttelettes liquides présentant un diamètre inférieur ou égal à 300 pm ; d) le séchage desdites gouttelettes et i) l'élimination dudit tensioactif introduit dans l'étape b) pour l'obtention d'un matériau mésostructuré dans lequel sont piégées des nanoparticules métalliques. Conformément audit procédé simplifié, le pourcentage volumique en composés non volatils présents dans la solution selon l'étape b) du procédé simplifié de préparation selon l'invention est au moins égal à 7 %, de préférence au moins égal à 7,5 % et de façon encore plus préférée au moins égal à 10 %. Ledit pourcentage volumique en composés non volatils est défini comme étant le rapport du volume occupé par la fraction inorganique non volatile sous forme d'oxyde(s) condensé(s) dans chaque particule sphérique élémentaire solide obtenue après atomisation additionné du volume occupé par la fraction organique non volatile se retrouvant dans la même particule solide (tensioactif) sur le volume total, l'ensemble étant multiplié par 100. Plus précisément, le volume occupé par la fraction inorganique non volatile Vinorg est défini par le rapport minorg/p;norg avec minorg = masse finale de la fraction inorganique sous forme d'oxyde(s) condensé(s) présente dans chaque particule sphérique élémentaire, c'est-à-dire au moins un oxyde, des nanoparticules métalliques et éventuellement des nanocristaux de zéolithes issus respectivement d'au moins un précurseur d'un élément X, de la solution colloïdale stable contenant les nanoparticules métalliques et éventuellement de la solution colloïdale stable contenant les nanocristaux de zéolithes présents dans l'étape b) du procédé simplifié de préparation selon l'invention. Pinorg est la masse volumique associée aux différents constituants inorganiques et est aisément accessible à l'Homme du métier. De même, le volume occupé par la fraction organique non volatile Vorg est défini par le rapport morg/porg avec mors = masse de tensioactif présente dans chaque particule sphérique élémentaire, c'est-à-dire le tensioactif présent dans l'étape b) du procédé simplifié de préparation selon l'invention. Le volume total est tel que VT = Vinorg + Vorg + Vsolvant, Vinorg et Vorg étant définis ci-dessus et Vsolvant correspond au volume total de solvant constitué d'eau et éventuellement d'un solvant organique. Conformément à l'étape a) du procédé principal de préparation selon l'invention ou à l'étape a) du procédé simplifié de préparation selon l'invention, lesdites nanoparticules métalliques, dispersées en solution colloïdale, sont obtenues via les protocoles cle synthèse bien connus de l'Homme du métier. Ainsi, les nanoparticules, dispersées en solution colloïdale, comprenant au moins un métal de transition au degré d'oxydation zéro (premier mode de réalisation des nanoparticules décrit ci-dessus) sont généralement élaborées par réduction d'un sel inorganique dudit métal de transition, ledit sel se présentant avantageusement sous la forme MZn où M est ledit métal de transition, Z = Cl ou Br et n = 2 ou 3, par un réducteur chimique soluble en milieu organique ou bien aqueux comme un hydrotriorganoborure, un borohydrure, une hydrazine, un alcool (méthanol, éthanol, polyol), un composé organique (aldéhyde, cétone, glucose, citrate, etc.) ou bien un gaz réducteur (hydrogène, monoxyde de carbone) (H. Bonnemann, W. Brijoux, R. Brinkmann, E. Dinjus, T. Jouber, R. B. Korall, Angew. Chem. Int. Ed. Engl., 1991, 30, 10, 1312 ; Y. Nakao, S. Fugishige, J. of Catal., 1992, 74, 323 ; H. Hirai, J. Macr)mol. Sci. Chem., 1979, A13, 5, 633 ; N. Toshima, T. Takahashi, H. Hirai, Chem. Lett., 1985, 1245). Une variante à cette méthode consiste à élaborer lesdites nanoparticules à partir d'une micro-émulsion d'eau dans une phase organique (M. Boutonnet, J. kizling, P. Stenius, G. Maire, Coll. And Surf:, 1982, 5, 209). Il est également possible d'obtenir une solution colloïdale dans laquelle sont dispersées lesdites nanoparticules métalliques sous forme d'au moins un métal de transition au degré d'oxydation zéro en procédant par décomposition thermique d'un complexe organométallique dudit métal de transition (T. Tano, K. Esumi, K. Meguro, J. Coll. And Interface Sci., 1989, 133, 2, 530), par condensation en phase vapeur (vaporisation des atomes métalliques puis piégeage de ces derniers dans des solvants refroidis dans de l'azote liquide) (K. J. Klabunde, Platinium Metals Rev.,1992, 36, 2, 80), par photoréduction, par radiolyse ou bien par réduction électrochimique (N. Toshima, T. Takahashi, H. Hirai, Chem. Lett., 1985, 1245 ; M. Mostafavi, N. Keghouche, M. O. Delcourt, J. Belloni, Chem. Physics Lett., 1990, 167, 3, 193 ; M. T. Reetz, W. Helbig, J. am. Chem. Soc., 1994, 116, 7401). La dispersion en solution des nanoparticules métalliques peut être assurée via la présence d'agents stabilisants comme par exemple des polymères (alcool poly-vinylique, polystyrène, polyéthylène) ou copolymères ou bien des surfactants anioniques (dodécylsulfate de sodium) ou cationiques (chlorure de dodécyltriméthylammonium) ou par le solvant lui-même employé pour la mise en oeuvre de l'étape a) du procédé principal de préparation selon l'invention ou de l'étape a) du procédé simplifié de préparation de l'invention. Les nanoparticules métalliques, dispersées en solution colloïdale, comprenant au moins un oxyde de métal de transition et/ou au moins un oxyde de métal de terre rare (deuxième mode de réalisation des nanoparticules métalliques décrit ci-dessus) ou bien comprenant au moins un oxyde polymétallique (troisième mode de réalisation des nanoparticules métalliques décrit ci-dessus) peuvent être obtenues par une première méthode consistant en une étape d'hydroxylation d'un cation métallique issu du sel dudit métal de transition ou de terre rare par réaction acido-basique (ajout d'un acide ou d'une base) ou bien par réaction lo de thermohydrolyse suivie d'une étape de condensation faisant intervenir des réactions d'olation ou d'oxolation conduisant aux nanoparticules. Il est également possible d'obtenir ces mêmes nanoparticules métalliques sous forme d'au moins un oxyde de métal de transition et/ou d'au moins un oxyde de métal de terre rare ou sous forme d'au moins un oxyde polymétallique, dispersées en solution colloïdale, par une deuxième méthode mise en 15 oeuvre à partir de réactions d'hydrolyse et de condensation de précurseurs alcoxydes dudit métal de formule M(OR)n où M est un métal de transition ou de terre rare et R est un groupement alkyle, généralement contrôlées par la présence en solution d'un agent complexant (voie sol-gel). L'Homme du métier, voulant mettre en oeuvre l'une ou l'autre de ces méthodes, pourra à toutes fins utiles se référer aux ouvrages et publications suivants : J- 20 P. Jolivet, Meta/ Oxyde Chemistry and Synthesis. From Solution to Solid State, J. Wiley and Sons, Chichester, 2000 ; F. Schüth, K. S. W. Sing, J. Weitkamp, Handbook of Porous Solids, Wiley-VCH, 2002, Volume 3 ; J. Livage, C. Sanchez, J. Non Cristalline Solids, 1992, 145, 11. Enfin, une troisième méthode pour obtenir des nanoparticules métalliques, dispersées en solution colloïdale, comprenant au moins un oxyde de métal de transition et/ou au moins un 25 oxyde de métal de terre rare (deuxième mode de réalisation des nanoparticules métalliques décrit ci-dessus) ou bien comprenant au moins un oxyde polymétallique (troisième mode de réalisation des nanoparticules métalliques décrit ci-dessus) consiste à mettre en oeuvre des procédés non hydrolytiques généralement à basse température, les systèmes étudiés étant constitués d'un précurseur métallique (sel ou alcoxyde) dans un solvant organique (par 30 exemple de l'alcool benzylique) (M. Niederberger, M. H. Bard, G. D. Stucky, J. Am. Chem. Soc., 2002, 124, 46, 13642). Dans le cas où lesdites nanoparticules métalliques comprennent non seulement au moins un oxyde de métal de transition et/ou au moins un oxyde de métal de terre rare mais également l'élément silicium, celui-ci est introduit via la combinaison, dans les protocoles de synthèse de l'une des trois méthodes décrites ci-dessus, du précurseur d'oxyde métallique avec un précurseur de silice, ce dernier pouvant être obtenu à partir de toute source de silice et avantageusement d'un précurseur silicate de sodium de forrnule SiO2,NaOH, d'un précurseur chloré de formule SiCI4, d'un précurseur organométallique de formule Si(OR)4 où R = H, méthyle, éthyle ou d'un précurseur chloroalcoxyde de formule Si(OR)4_XCIx où R = H, méthyle, éthyle, x étant compris entre 0 et 4. Dans le cas particulier où les nanoparticules métalliques piégées dans la matrice mésostructurée à base d'oxyde d'au moins dudit élément X comprennent au moins un métal de transition au degré d'oxydation zéro (premier mode de réalisation des nanoparticules), il est possible, au lieu de synthétiser des nanoparticules métalliques directement sous leur forme réduite (degré d'oxydation zéro) comme décrit plus haut conformément à l'étape a) du procédé principal selon l'invention ou du procédé simplifié selon l'invention, de synthétiser au cours de ladite étape a) une solution colloïdale stable dans laquelle les nanoparticules métalliques y sont dispersées sous la forme oxyde dudit métal de transition puis de procéder à la suite de l'étape i) du procédé principal selon l'invention ou du procédé simplifié selon l'invention à une étape additionnelle j) consistant en une réduction de l'oxyde dudit métal de transition de manière à ce que le métal de transition desdites nanoparticules métalliques piégées dans ladite matrice mésostructurée de chacune des particules sphériques du matériau selon l'invention soit au degré d'oxydation zéro. Les techniques de réduction employées sont similaires à celles préalablement décrites et employées au cours de l'étape a) du procédé principal selon l'invention ou du procédé simplifié selon l'invention lorsqu'il s'agit de synthétiser des nanoparticules métalliques comprenant au moins un métal de transition au degré d'oxydation zéro. En particulier, l'étape additionnelle j) subséquente à l'étape i) du procédé principal de préparation selon l'invention ou du procédé simplifié de préparation selon l'invention peut être efficacement réalisée par réduction des nanoparticules métalliques comprenant au moins un oxyde du métal de transition sous atmosphère d'un gaz réducteur (hydrogène, monoxyde de carbone) dans une gamme de température variant de la température ambiante jusqu'à T = 800°C et de façon préférée variant de la température ambiante jusqu'à T = 550°C, le débit de gaz considéré étant fixé dans une gamme de 0,5 à '10 I/h/g de solide et de façon préférée de 0,5 à 5 I/h/g de solide. Les nanoparticules métalliques, dispersées en solution colloïdale, comprenant au moins un sulfure de métal de transition (quatrième mode de réalisation des nanoparticules métalliques décrit plus haut) peuvent être obtenues à partir des techniques de synthèse non exhaustives suivantes : sulfuration directe des nanoparticules dudit métal de transition au degré d'oxydation zéro ou sous sa forme oxydée (A. Zak, Y. Feldman, V. Alperovich, R. Rosentsveig, R. Tenne, J. Am. Chem. Soc., 2000, 122, 11108), précipitation en solution non aqueuse d'un sel métallique dudit métal de transition en présence d'un agent sulfurant, décomposition thermique du sel dudit métal de transition en phase aqueuse comme des thiométallates. La plupart des méthodes de synthèse citées précédemment pour la synthèse de nanoparticules métalliques, dispersées en solution colloïdale, sous l'une des quatre formes données dans les quatre modes de réalisation des nanoparticules métalliques décrits ci- dessus sont décrites dans l'article de B. L. Cushing, V. L. Kolesnichenko, C. J. O'Connor, Chem. Rev., 2004, 104, 3893. Conformément à l'étape a) du procédé principal de préparation selon l'invention ou du procédé simplifié de préparation du matériau selon l'invention, lesdites nanopaticules métalliques selon l'invention peuvent être également commerciales (par exemple, fourniture par "Rhodia Electronics and Catalysis" de particules d'oxyde de métal de terres rares (La, Ce, etc.), par "Millenium Chemicals" de particules d'oxyde de titane, etc.). Conformément aux étapes b) et f) du procédé principal de préparation selon l'invention ou conformément à l'étape b) du procédé simplifié de préparation selon l'invention, le(s) précurseur(s) d'au moins un élément X choisi(s) dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, de préférence choisi(s) dans le groupe constitué par le silicium, l'aluminium, le titane, le zirconium, le gallium, le germanium et le cérium est(sont) un(des) précurseur(s) d'oxyde inorganique bien connu(s) de l'Homme du métier. Le(s) précurseur(s) d'au moins dudit élément X peu(ven)t être tout composé comprenant l'élément X et pouvant libérer cet élément en solution, par exemple en solution aquo-organique, préférentiellement en solution aquo-organique acide, sous forme réactive. Dans le cas préféré où X est choisi dans le groupe constitué par le silicium, l'aluminium, le titane, le zirconium, le gallium, le germanium et le cérium et le mélange d'au moins deux de ces éléments, le(s) précurseur(s) d'au moins dudit élément X est(sont) avantageusement un sel inorganique dudit élément X de formule XZ, (n= 3 ou 4), Z étant un halogène, le groupement NO3 ou un perchlorate, de préférence Z est le chlore. Le(s) précurseur(s) d'au moins dudit élément X considéré(s) peu(ven)t être aussi un(des) précurseur(s) organométallique(s) de formule X(OR)n ou R = éthyle, isopropyle, n-butyle, s-butyle, t-butyle, etc. ou un précurseur chélaté tel que X(C5H8O2)n, avec n = 3 ou 4. Le(s) précurseur(s) d'au moins dudit élément X considéré(s) peu(ven)t aussi être un(des) oxyde(s) ou un(des) hydroxyde(s) dudit élément X. En fonction de la nature de l'élément X, le précurseur de l'élément X considéré employé peut aussi être de la forme XOZ2, Z étant un anion monovalent comme un halogène ou le groupement NO3. De manière préférée, le(s)dit(s) élément(s) X est(sont) choisi(s) dans le groupe constitué par le silicium, l'aluminium, le titane, le zirconium, le gallium, le germanium et le cérium et le mélange d'au moins deux de ces éléments. Lorsqu'au rnoins un élément X est le silicium, ledit précurseur silicique est alors obtenu à partir de toute source de silice et avantageusement d'un précurseur silicate de sodium de formule SiO2,NaOH, d'un précurseur chloré de formule SiCI4, d'un précurseur organométallique de formule Si(OR)4 où R = H, méthyle, éthyle ou d'un précurseur chloroalcoxyde de formule Si(OR)4_XClx où R = H, méthyle, éthyle, x étant compris entre 0 et 4. Le précurseur silicique peut également avantageusement être un précurseur organométallique de formule Si(OR)4_XR'X où R = H, méthyle, éthyle et R' est une chaîne alkyle ou une chaîne alkyle fonctionnalisée, par exemple par un groupement thiol, amino, dicétone ou acide sulfonique, x étant compris entre 0 et 4. Le tensioactif utilisé pour la préparation du mélange selon les étapes b) et f) du procédé principal de préparation selon l'invention respectivement selon l'étape b) du procédé simplifié de préparation selon l'invention est un tensioactif ionique ou non ionique ou un mélange des deux. De préférence, le tensioactif ionique est choisi parmi les ions phosphonium et ammonium et très préférentiellement parmi les sels d'ammonium quaternaire comme le bromure de céthyltriméthylammonium (CTAB). De préférence, le tensioactif non ionique peut être tout copolymère possédant au moins deux parties de polarités clifférentes leur conférant des propriétés de macromolécules amphiphiles. Ces copolymères peuvent comporter au moins un bloc faisant partie de la liste non exhaustive des familles de polymères suivantes : les polymères fluorés (-[CH2-CH2-CH2-CH2-O-CO-R1- avec R1 = C4F9, CBF17, etc.), les polymères biologiques comme les polyacides aminés (poly-lysine, alginates, etc.), les dendrimères, les polymères constitués de chaînes de poly(oxyde d'alkylène). De façon générale, tout copolymère à caractère amphiphile connu de l'Homme du métier peut être utilisé (S. Fôrster, M. Antionnetti, Adv.Mater, 1998, 10, 195-217 ; S. Fdrster, T.Plantenberg, Angew. Chem. lnt. Ed, 2002, 41, 688-714 ; H. Côlfen, Macromol. Rapid Commun, 2001, 22, 219-252). De manière préférée, on utilise dans le cadre de la présente invention un copolymère bloc constitué de chaînes de poly(oxyde d'alkylène). Ledit copolymère bloc est de préférence un copolymère bloc ayant deux, trois ou quatre blocs, chaque bloc étant constitué d'une chaîne de poly(oxyde d'alkylène). Pour un copolymère à deux blocs, l'un des blocs est constitué d'une chaîne de poly(oxyde d'alkylène) de nature hydrophile et l'autre bloc est constitué d'une chaîne de poly(oxyde d'alkylène) de nature hydrophobe. Pour un copolymère à trois blocs, l'un au moins des blocs est constitué d'une chaîne de poly(oxyde d'alkylène) de nature hydrophile tandis que l'un au moins des autres blocs est constitué d'une chaîne de poly(oxyde d'alkylène) de nature hydrophobe. De préférence, dans le cas d'un copolymère à trois blocs, les chaînes de poly(oxyde d'alkylène) de nature hydrophile sont des chaînes de poly(oxyde d'éthylène) notées (PEO)X et (PEO)Z et les chaînes de poly(oxyde d'alkylène) de nature hydrophobe sont des chaînes de poly(oxyde de propylène) notées (PPO)y, des chaînes de poly(oxyde de butylène), ou des chaînes mixtes dont chaque chaîne est un mélange de plusieurs monomères d'oxyde d'alkylène. De manière très préférée, dans le cas d'un copolymère à trois blocs, on utilise un composé de formule (PEO)X (PPO)ä(PEO)Z où x est compris entre 5 et 300 et y est compris entre 33 et 300 et z est compris entre 5 et 300. De préférence, les valeurs de x et z sont identiques. On utilise très avantageusement un composé dans lequel x = 20, y = 70 et z = 20 (P123) et un composé dans lequel x = 106, y = 70 et z = 106 (F127). Les tensioactifs non-ioniques commerciaux connus sous le nom de Pluronic (BASF), Tetronic (BASF), Triton (Sigma), Tergitol (Union Carbide), Brij (Aldrich) sont utilisables en tant que tensioactifs non-ioniques dans les étapes b) et f) du procédé principal selon l'invention respectivement dans l'étape b) du procédé simplifié selon l'invention. Pour un copolymère à quatre blocs, deux des blocs sont constitués d'une chaîne de poly(oxyde d'alkylène) de nature hydrophile et les deux autres blocs sont constitués d'une chaîne de poly(oxydes) d'alkylène de nature hydrophobe. Selon les étapes b) et f) du procédé principal de préparation selon l'invention respectivement selon l'étape b) du procédé simplifié de préparation selon l'invention, la solution colloïdale dans laquelle sont dispersés des cristaux de zéolithes de taille ranométrique maximale égale à 300 nm, éventuellement additionnée au mélange visé auxdites étapes b) et f) du procédé principal de préparation selon l'invention respectivement au mélange visé à l'étape b) du procédé simplifié de préparation selon l'invention, est obtenue soit par synthèse préalable, en présence d'un agent structurant, de nanocristaux zéolithiques de taille nanométrique maximale égale à 300 nm soit par l'emploi de cristaux zéolithiques, qui présentent la caractéristique de se disperser sous la forme de nanocristaux de taille nanométrique maximale égale à 300 nm en solution par exemple en solution aquoorganique acide. S'agissant de la première variante consistant en une synthèse préalable des nanocristaux zéolithiques, ceux-ci sont synthétisés selon des protocoles opératoires connus de l'Homme du métier. En particulier, la synthèse de nanocristaux de zéolithe Bêta a été décrite par T. Bein et coll., Micropor. Mesopor. Mater., 2003, 64, 165. La synthèse de nanocristaux de zéolithe Y a été décrite par T. J. Pinnavaia et coll., J. Am. Chem. Soc., 2000, 122, 8791. La synthèse de nanocristaux de zéolithe Faujasite a été décrite dans Kloetstra et coll., Microporous Mater., 1996, 6, 287. La synthèse de nanocristaux de zéolithe ZSM-5 a été décrite par R. Mokaya et coll., J. Mater. Chem., 2004, 14, 863. La synthèse de nanocristaux de Silicalite (ou de type structural MFI) a été décrite dans plusieurs publications : R. de Ruiter et coll., Synthesis of Microporous Materials, Vol. I ; M. L. Occelli, H. E. Robson (eds.), Van Nostrand Reinhold, New York, 1992, 167 ; A.E. Persson, B.J. Schoeman, J. Sterte, J.-E. Otterstedt, Zeolites, 1995, 15, 611-619. On synthétise généralement des nanocristaux zéolithiques en préparant un mélange réactionnel renfermant au moins une source silicique, éventuellement au moins une source d'au moins un élément T choisi parmi l'aluminium, le fer, le bore, l'indium et le gallium, de préférence au moins une source aluminique, et au moins un agent structurant. Le mélange réactionnel est soit aqueux soit aquo-organique, par exemple un mélange eau-alcool. Le mélange réactionnel est avantageusement mis sous conditions hydrothermales sous une pression autogène, éventuellement en ajoutant du gaz, par exemple de l'azote, à une température comprise entre 50 et 200°C, de préférence entre 60 et 170°C et de manière encore préférentielle à une température qui ne dépasse pas 120°C jusqu'à la formation de nanocristaux zéolithiques. A l'issue dudit traitement hydrothermal, on obtient une solution colloïdale dans laquelle les nanocristaux se trouvent à l'état dispersé. L'agent structurant peut être ionique ou neutre selon la zéolithe à synthétiser. II est fréquent d'utiliser les agents structurants de la liste non exhaustive suivante : des cations organiques azotés, des éléments de la famille des alcalins (Cs, K, Na, etc.), des éthercouronnes, des diamines ainsi que tout autre agent structurant bien connu de l'Homme du métier. S'agissant de la deuxième variante consistant à utiliser directement des cristaux zéolithiques, ceux-ci sont synthétisés par des méthodes connues de l'Homme du métier. Lesdits cristaux zéolithiques peuvent être déjà sous la forme de nanocristaux. On utilise aussi avantageusement des cristaux zéolithiques de taille supérieure à 300 nm, par exemple comprise entre 300 nm et 200 Kim qui se dispersent en solution, par exemple en solution aquo-organique, préférentiellement en solution aquoorganique acide, sous la forme de nanocristaux de taille nanométrique maximale égale à 300 nm. L'obtention de cristaux zéolithiques se dispersant sous la forme de nanocristaux de taille nanométrique maximale égale à 300 nm est également possible en réalisant une fonctionnalisation de la surface des nanocristaux. Les cristaux zéolithiques utilisés se trouvent soit sous leur forme brute de synthèse, c'est-à-dire contenant encore l'agent structurant, soit sous leur forme calcinée, c'est-à-dire débarrassés dudit agent structurant. Lorsque les cristaux zéolithiques utilisés sont sous leur forme brute de synthèse, ledit agent structurant est éliminé au cours de l'étape i) du procédé principal de préparation selon l'invention respectivement du procédé simplifié de préparation selon l'invention. La solution dans laquelle sont mélangés au moins un tensioactif, au moins un précurseur d'au moins dudit élément X, au moins une solution colloïdale de nanoparticules métalliques obtenue selon a), et éventuellement au moins une solution colloïdale stable dans laquelle sont dispersés des cristaux de zéolithes de taille nanométrique maximale égale à 300 nm, conformément aux étapes b) et f) du procédé principal de préparation selon l'invention ou conformément à l'étape b) du procédé simplifié de préparation selon l'invention peut être acide, neutre ou basique. De préférence, ladite solution est acide et présente un pH maximal égal à 3, de préférence compris entre 0 et 2. Les acides utilisés pour obtenir une solution acide de pH maximal égal à 3 sont, de façon non exhaustive, l'acide chlorhydrique, l'acide sulfurique et l'acide nitrique. Lesdites solutions selon les étapes b) et f) du procédé principal de préparation selon l'invention respectivement ladite solution selon l'étape b) du procédé simplifié de préparation selon l'invention peuvent / peut être aqueuse ou peuvent / peut être un mélange eau-solvant organique, le solvant organique étant préférentiellement un solvant polaire miscible à l'eau, notamment le THF ou un alcool, dans ce dernier cas préférentiellement de l'éthanol. Lesdites solutions selon les étapes b) et f) du procédé principal de préparation selon l'invention respectivement ladite solution selon l'étape b) du procédé simplifié de préparation selon l'invention peuvent / peut aussi être pratiquement organique, de préférence pratiquement alcoolique, la quantité d'eau étant telle que l'hydrolyse des précurseurs inorganiques est assurée (quantité stoechiométrique). De manière très préférée, lesdites solutions selon les étapes b) et f) du procédé principal de préparation selon l'invention respectivement ladite solution selon l'étape b) du procédé simplifié de préparation selon l'invention dans lesquelles / laquelle sont / est mélangé(s) au moins un tensioactif, au moins un précurseur d'au moins dudit élément X, au moins une solution colloïdale de nanoparticules métalliques obtenue selon l'étape a) (procédé principal ou simplifié selon l'invention), et éventuellement au moins une solution colloïdale stable dans laquelle sont dispersés des cristaux de zéolithes de taille nanométrique maximale égale à 300 nm, est un mélange aquo-organique acide, très préférentiellement un mélange eau acide-alcool. La quantité de nanoparticules métalliques comprenant au moins un métal appartenant à la famille des métaux de transition (colonnes 3 à 12 du tableau périodique selon la classification de l'IUPAC) et / ou à la famille des métaux des terres rares (lanthanides et actinides), est telle que lesdites nanoparticules métalliques représentent avantageusement de 0,1 à 30% poids, de préférence de 0,1 à 20% poids et de manière très préférée de 0,1 à 10% poids du matériau de l'invention. La quantité de nanocristaux zéolithiques dispersés dans la solution colloïdale, obtenus selon la variante par synthèse préalable, en présence d'un agent structurant, de nanocristaux zéolithiques de taille nanométrique maximale égale à 300 nm ou selon la variante par l'emploi de cristaux zéolithiques, qui présentent la caractéristique de se disperser sous la forme de nanocristaux de taille nanométrique maximale égale à 300 nm en solution par exemple en solution aquo-organique acide, éventuellement introduite au cours des étapes b) et f) du procédé principal de préparation selon l'invention respectivement au cours de l'étape b) du procédé simplifié selon l'invention, est telle que les nanocristaux zéolithiques représentent avantageusement de 0,1 à 30% poids, de préférence de 0,1 à 20% poids et de manière très préférée de 0,1 à 10% poids du matériau de l'invention. La concentration initiale en tensioactif introduit dans le mélange conformément aux étapes b) et f) du procédé principal de préparation selon l'invention respectivement conformément à l'étape b) du procédé simplifié selon l'invention est définie par co et co est définie par rapport à la concentration micellaire critique (cmc) bien connue de l'Homme du métier. La cmc est la concentration limite au delà de laquelle se produit le phénomène d'auto-arrangement des molécules du tensioactif dans la solution. La concentration co peut être inférieure, égale ou supérieure à la cmc, de préférence elle est inférieure à la cmc. Dans une mise en oeuvre préférée de la préparation du matériau selon l'invention, la concentration co est inférieure à la cmc et ladite solution visée à l'étape b) respectivement la solution visée à l'étape f) du procédé principal de préparation selon l'invention ou la solution visée à l'étape b) du procédé simplifié de préparation selon l'invention est un mélange eau acide-alcool. Dans le cas où la solution visée aux étapes b) et f) du procédé principal de préparation selon l'invention ou dans le cas où la solution visée à l'étape b) du procédé simplifié de préparation selon l'invention est un mélange eau-solvant organique, de préférence acide, il est préféré au cours des étapes b) et f) du procédé principal de préparation selon l'invention ou de l'étape b) du procédé simplifié de préparation selon l'invention que la concentration en tensioactif à l'origine de la mésostructuration de la matrice soit inférieure à la concentration micellaire critique de sorte que l'évaporation des solutions aquo-organiques, préférentiellement acides, au cours des étapes c) et g) du procédé principal de préparation selon l'invention ou de sorte que l'évaporation de la solution aquo-organique, préférentiellement acide, au cours de l'étape c) du procédé simplifié de préparation de l'invention, par la technique d'aérosol to induise un phénomène de micellisation ou d'auto-assemblage conduisant à la mésostructuration de la matrice du matériau selon l'invention autour des nanoparticules métalliques et éventuellement des nanocristaux zéolithiques lesquels demeurent inchangés dans leur forme et leur taille au cours des étapes c), g) et d), h) du procédé principal de préparation de l'invention ou au cours des étapes c) et d) du procédé simplifié de 15 préparation selon l'invention. Lorsque co cmc 20 résultant d'une évaporation de la solution aquo-organique, préférentiellement acide. De manière générale, l'augmentation de la concentration conjointe d'au moins un précurseur d'au moins un élément X, hydrolysé, et du tensioactif provoque la précipitation d'au moins dudit précurseur hydrolysé dudit élément X autour du tensioactif auto-organisé et en 25 conséquence la structuration de la matrice du matériau selon l'invention. Les interactions phases inorganique / inorganique, phases organique / organique et phases organique / inorganique conduisent par un mécanisme d'auto-assemblage coopératif à la condensation d'au moins dudit précurseur dudit élément X hydrolysé autour du tensioactif auto-organisé. Lors de ce phénomène d'auto-assemblage, les nanoparticules métalliques et éventuellement 30 les nanocristaux zéolitiques se retrouvent piégés dans ladite matrice mésostructurée à base d'oxyde d'au moins un élément X comprise dans chacune des particules sphériques élémentaires constituant le matériau de l'invention. L'emploi de buses de pulvérisation est particulièrement avantageux pour contraindre les réactifs présents dans les étapes c) et g) du procédé principal selon l'invention ou présents dans l'étape c) du procédé simplifié selon l'invention à interagir entre eux, aucune perte de matière hormis les solvants, c'est-à-dire la solution, préférentiellement la solution aqueuse, préférentiellement acide, et éventuellement additionnée d'un :solvant polaire, n'étant: possible, la totalité de l'élément X et des nanoparticules métalliques, éventuellement des nanocristaux zéolithiques, présents initialement étant ainsi parfaitement conservée tout au long de la préparation du matériau de l'invention au lieu d'être potentiellement éliminée lors des étapes de filtration et de lavages rencontrées dans des procédés de synthèse classiques connues de l'Homme du métier. L'obtention de particules élémentaires sphériques de diamètre D tel que 10 L'étape d'atomisation de la solution selon les étapes c) et g) du procédé principal de préparation selon l'invention ou l'étape d'atomisation de la solution selon l'étape c) du procédé simplifié de préparation selon l'invention produit des gouttelettes sphériques présentant un diamètre inférieur ou égal à 300 �m par l'utilisation d'une buse de pulvérisation, ladite buse pouvant être "mono-fluide" ou "bi-fluide" (avec contrôle de la pression d'un gaz tel que de l'air comprimé ou de l'azote) selon les termes bien connus de l'Homme du métier. Par exemple des buses de chez Spraying System Emani peuvent être employées (buse "mono-fluide" de type N22� ou "bi-fluide" de type SU4� par exemple). La distribution en taille de ces gouttelettes est de type lognormale. L'atomisation de la solution se fait dans une chambre dans laquelle est envoyé un gaz vecteur, un mélange air sec/azote pour les plus petites installations et azote seul pour des installations plus conséquentes. Conformément aux étapes d) et h) du procédé principal de préparation selon l'invention ou conformément à l'étape d) du procédé simplifié selon l'invention, on procède au séchage desdites gouttelettes. Ce séchage est réalisé par le contact desdites gouttelettes avec le gaz: ci-dessus, ce qui conduit à l'évaporation progressive de la solution respectivement de la suspension, par exemple de la solution aquo-organique acide respectivement de la suspension aquo-organique acide, obtenue au cours de l'étape b) respectivement de l'étape f) du procédé principal de préparation du matériau selon l'invention ou à l'évaporation progressive de la solution obtenue au cours de l'étape b) du procédé simplifié de préparation selon l'invention, et ainsi à l'obtention de particules élémentaires sphériques. La température de sortie assurant le séchage dans la chambre de l'atomiseur est comprise dans une gamme de 80 à 250°C. La distribution de temps de séjour des gouttelettes ou particules dans la chambre d'atomisation est de l'ordre de quelques secondes. Lors de l'étape e) du procédé principal selon l'invention, les particules sont broyées (broyeur jet d'air Netzsch CGS10 par exemple) et ramenées à quelques pm (3 à 5 pm en général). Suivant l'installation, les particules sont récoltées à la sortie d'un cyclone ou dans un filtre à manche. Le séchage des particules selon les étapes d) et h) du procédé principal selon l'invention ou selon l'étape d) du procédé simplifié de préparation selon l'invention est avantageusement suivi d'un traitement thermique complémentaire à une température comprise entre 50 et 300°C avant l'élimination du tensioactif au cours de l'étape i) du procédé principal selon l'invention ou du procédé simplifié selon l'invention afin d'obtenir le matériau selon l'invention à porosité mésostructurée. Ladite élimination du tensioactif introduit dans les étapes b) et f) du procédé principal selon l'invention ou dans l'étape b) du procédé simplifié selon l'invention est avantageusement réalisée par des procédés d'extraction chimique ou par traitement thermique et de préférence par calcination sous air dans une gamme de température de 300 à 1000°C et plus précisément dans une gamme de 300 à 600°C pendant une durée de 1 à 24 heures et de façon préférée pendant une durée de 2 à 6 heures. Le matériau mésostructuré selon l'invention constitué de particules sphériques élémentaires comprenant des nanoparticules métalliques piégées dans une matrice oxyde mésostructurée, peut être obtenu sous forme de poudre, de billes, de pastilles, de granulés, ou d'extrudés, les opérations de mises en forme étant réalisées par les techniques classiques connues de l'Homme du métier. De préférence, le matériau selon l'invention est obtenu sous forme de poudre, laquelle est constituée de particules sphériques élémentaires ayant un diamètre D tel que 10 Le matériau mésostructuré selon l'invention constitué de particules sphériques élémentaires comprenant des nanoparticules métalliques piégées dans une matrice oxyde mésostructurée, présentant une porosité organisée et uniforme dans le domaine de la mésoporosité, est caractérisé par plusieurs techniques d'analyses et notamment par Diffraction des Rayons X aux bas angles (DRX aux bas angles), par Diffraction des rayons X aux grands angles (DRK aux grands angles), par Volumétrie à l'Azote (BET), par Microscopie électronique à transmission (MET), par microscopie électronique à balayage (MEB) et par Spectrométrie d'émission à plasma induit par haute fréquence (ICP). La technique de Diffraction des Rayons X aux bas angles (valeurs de l'angle 20 comprises entre 0,5 et 6°) permet de caractériser la périodicité à l'échelle nanométrique générée par la mésoporosité organisée de la matrice mésostructurée du matériau de l'invention. Dans l'exposé qui suit, l'analyse des rayons X est réalisée sur poudre avec un diffractornètre opérant en réflexion et équipé d'un monochromateur arrière en utilisant la radiation du cuivre (longueur d'onde de 1,5406 Â). Les pics habituellement observés sur les diffractogrammes correspondants à une valeur donnée de l'angle 20 sont associés aux distances inter réticulaires d(hkl) caractéristiques de la symétrie structurale du matériau ((hkl) étant les indices de Miller du réseau réciproque) par la relation de Bragg : 2 d (hk,) * sin (0) = n * Cette indexation permet alors la détermination des paramètres de maille (abc) du réseaL direct, la valeur de ces paramètres étant fonction de la structure, hexagonale, cubique, vermiculaire, cholestérique, lamellaire ou bicontinue obtenue. Pour exemple, le diffractogramme de Rayons X aux bas angles d'un matériau mésostructuré selon l'invention constitué de particules sphériques élémentaires comportant une matrice mésostructurée oxyde à base de silicium et d'aluminium obtenu selon le procédé principal de préparation selon l'invention ou le procédé simplifié de préparation selon l'invention via l'emploi du sel d'ammonium quaternaire qu'est le bromure de céthyltriméthylammonium CH3(CH2)15N(CH3)3Br (CTAB) présente un pic de corrélation parfaitement résolu correspondant à la distance de corrélation entre pores d caractéristique d'une structure de type vermiculaire et définie par la relation de Bragg 2 d (hkl) * sin (0) = n * X. La technique de Diffraction des Rayons X aux grands angles (valeurs de l'angle 20 comprises entre 5 et 100°) permet de caractériser un solide cristallisé défini par la répétition d'un motif unitaire ou maille élémentaire à l'échelle moléculaire. Elle suit le même principe physique que celui régissant la technique de diffraction des Rayons X aux bas angles. La technique DRX aux grands angles est donc utilisée pour analyser les matériaux de l'invention car elle est tout particulièrement adaptée à la caractérisation structurale des nanoparticules métalliques pouvant être cristallisées, et éventuellement des nanocristaux zéolithiques, présents dans chacune des particules sphériques élémentaires constituant le matériau défini selon l'invention. En particulier, elle permet d'accéder à la taille des pores des nanocristaux zéolithiques lors de la présence de ces derniers. Pour exemple, un matériau mésostructuré selon l'invention, obtenu selon le procédé principal de préparation selon l'invention ou selon le procédé simplifié de préparation de l'invention, et constitué de particules sphériques élémentaires comprenant des nanoparticules métalliques d'oxyde de fer y-Fe2O3 piégées dans une matrice mésostructurée oxyde à base d'aluminium et de silicium et obtenu via l'emploi du sel d'ammonium quaternaire qu'est le bromure de céthyltriméthylammonium CH3(CH2)15N(CH3)3Br (CTAB) présente, en DRX aux grands angles, le diffractogramme associé au groupe de symétrie fd3m des nanoparticules d'oxydes de fer cristallisées aux grands angles et, en DRX, aux bas angles, un pic de corrélation parfaitement résolu aux petits angles associé à la structure de type vermiculaire de la matrice mésostructurée qui correspond à une distance d de corrélation entre pores. Lors de la présence, éventuelle, de nanocristaux de zéolithes piégés dans ladite matrice mésostructurée oxyde, pour exemple des nanocristaux de zéolithe du type ZSM-5 (MFI), le diffractogramme aux grand angles associés présente, en plus des pics associés auxdites nanoparticules métalliques d'oxyde de fer, les pics attribués au groupe de symétrie Pnma (N°62) de la zéolithe ZSM-5. La valeur de l'angle obtenue sur le diffractogramme RX permet de remonter à la distance de corrélation d selon la loi de Bragg : 2 d (hkl) * sin (0) = n * 2^,. La volumétrie à l'azote correspondant à l'adsorption physique de molécules d'azote dans la porosité du matériau via une augmentation progressive de la pression à température constante renseigne sur les caractéristiques texturales (diamètre de pores, type de porosité, surface spécifique) particulières du matériau selon l'invention. En particulier, elle permet d'accéder à la surface spécifique et à la distribution mésoporeuse du matériau. On entend par surface spécifique, la surface spécifique B.E.T. (SBET en m2/g) déterminée par adsorption d'azote conformément à la norme ASTM D 3663-78 établie à partir de la méthode BRUNAUER-EMMETT-TELLER décrite dans le périodique "The Journal of American Society', 1938, 60, 309. La distribution poreuse représentative d'une population de mésopores centrée dans une gamme de 1,5 à 50 nm est déterminée par le modèle Barrett-Joyner-Halenda (BJH). L'isotherme d'adsorption - désorption d'azote selon le modèle BJH ainsi obtenue est décrite dans le périodique "The Journal of American Society", 1951, 73, 373, écrit par E. P. Barrett, L. G. Joyner et P. P. Halenda. Dans l'exposé qui suit, le diamètre des mésospores 4 de la matrice mésostructurée correspond au diamètre moyen à l'adsorption d'azote défini comme étant un diamètre tel que tous les pores inférieurs à ce diamètre constituent 50% du volume poreux (Vp) mesuré sur la branche d'adsorption de l'isotherme azote. De plus, l'allure de l'isotherme d'adsorption d'azote et de la boucle d'hystérésis peuvent renseigner sur la nature de la mésoporosité et sur la présence éventuelle de microporosité liée essentiellement aux nanocristaux zéolithiques lorsqu'ils sont présents dans la matrice oxyde mésostructurée. Pour exemple, l'isotherme d'adsorption d'azote relative à un matériau mésostructuré selon l'invention, obtenu selon le procédé principal de préparation selon l'invention ou selon le procédé simplifié de préparation de l'invention et constitué de particules sphériques élémentaires comportant une matrice mésostructurée oxyde à base d'aluminium et de silicium préparée via l'emploi du sel d'ammonium quaternaire bromure de céthyltriméthylammonium CH3(CH2)15N(CH3)3Br (CTAB) est caractérisée par une isotherme d'adsorption de classe IVc avec présence d'une marche d'adsorption pour des valeurs de P/PO (où PO est la pression de vapeur saturante à la température T) comprises entre 0,2 et 0,3 associée à la présence de pores de l'ordre de 2 à 3 nm comme confirmée par la courbe de distribution poreuse associée. Concernant la matrice mésostructurée, la différence entre la valeur du diamètre des pores et le paramètre de maille a défini par DRX aux bas angles comme décrit ci-dessus permet d'accéder à la grandeur e où e = a - et est caractéristique de l'épaisseur des parois amorphes de la matrice mésostructurée comprises dans chacune des particules sphériques du matériau selon l'invention. Ledit paramètre de maille a est relié à la distance d de corrélation entre pores par un facteur géométrique caractéristique de la géométrie de la phase. Pour exemple, dans le cas d'une maille hexagonale e = a ù ) avec a = 2*d/J, dans le cas d'une structure vermiculaire e = d - .1). L'analyse par microscopie électronique par transmission (MET) est une technique également largement utilisée pour caractériser la structure de ces matériaux. Celle-ci permet la formation d'une image du solide étudié, les contrastes observés étant caractéristiques de l'organisation structurale, de la texture ou bien de la morphologie des particules observées, la résolution de la technique atteignant au maximum 0,2 nm. Dans l'exposé qui suit, les photos MET seront réalisées à partir de coupes microtomes de l'échantillon afin de visualiser une section d'une particule sphérique élémentaire du matériau selon l'invention. Pour exemple, les images MET obtenues pour un matériau selon l'invention, obtenu selon le procédé principal de préparation selon l'invention ou selon le procédé simplifié de préparation selon l'invention, et constitué de particules sphériques comprenant des nanoparticules métalliques d'or au degré d'oxydation zéro piégées dans une matrice mésostructurée à base d'oxyde de titane laquelle a été préparée via l'emploi du se d'ammonium quaternaire bromure de céthyltriméthylammoniurn CH3(CH2)15N(CH3)3Br (CTAB) présentent au sein d'une même particule sphérique une mésostructure vermiculaire (la matière étant définie par des zones sombres) au sein de laquelle sont visualisés des objets opaques représentant les nanoparticules métalliques d'or piégées dans la matrice mésostructurée. L'analyse de l'image permet également d'accéder aux paramètres d, r et e, caractéristiques de la matrice mésostructurée définis précédemment. Il est parfois possible de visualiser également sur ce même cliché les plans réticulaires des nanoparticules métalliques, qui peuvent être cristallisées, au lieu des objets opaques cités précédemment, ainsi que les nanocristaux zéolithiques lorsqu'ils sont présents, dans la matrice mésostructurée et d'accéder ainsi à leur structure cristallographique. La morphologie et la distribution en taille des particules élémentaires ont été établies par analyse de photos obtenues par microscopie électronique à balayage (MEB). La structure de la matrice mésostructurée comprise dans chacune des particules du matériau selon l'invention peut être, cubique, vermiculaire, hexagonale, lamellaire, cholestérique ou bicontinue en fonction de la nature du tensioactif choisi comme agent structurant. L'invention est illustrée au moyen des exemples qui suivent. Exemples Dans les exemples qui suivent, la technique aérosol utilisée est celle décrite ci-dessus dans l'exposé de l'invention. Exemple 1 : préparation d'un matériau présentant des nanoparticules métalliques d'or à 3% poids du matériau final piégées dans une matrice mésostructurée d'oxyde de titane TiO2 (procédé principal de préparation selon l'invention) 1 mole de Brij 58 est dissoute dans 10 kg d'éthanol à température ambiante. 2,4 kg de TiCI4 sont ajoutés à cette solution sous vigoureuse agitation. 11,1 litres d'une solution de colloïdes d'or à 0,014 mol.l-1 (J. Turkevitch, P.C. Stevenson, J. Hillier, Discuss. Faraday Soc., 1951, 11, 55) est concentrée par centrifugation à 2,2 litres (0,071 mol/I) et ajoutée lentement à la solution à base de TiCI4 précédente. L'ensemble est passé aux ultrasons pendant environ une minute puis atomisé à l'aide d'une buse de pulvérisation "mono-fluide" dans une chambre dans laquelle est envoyé un gaz vecteur, un mélange air sec/azote. Les gouttelettes, obtenues par atomisation, sont séchées à 100°C selon le protocole décrit dans l'exposé de l'invention ci-dessus conformément à l'étape d) du procédé principal selon l'invention. Les particules sont récoltées dans un filtre à manche. Lesdites particules sont: broyées à l'aide d'un broyeur jet d'air et ramenée à quelques pm (de 3 à 5 pm). Une fraction de 30% poids de ces particules broyées est alors réintroduite dans une solution de même formulation que la solution initiale puis la suspension est à nouveau atomisée à l'aide d'une buse mono-fluide comme précédemment et les gouttelettes séchées à 100°C selon le protocole décrit dans l'exposé de l'invention ci-dessus conformément à l'étape h) du procédé principal selon l'invention. La poudre récoltée dans un filtre à manche est alors calcinée sous air pendant 5 h à T = 550"C. Le pourcentage volumique en composés non volatils présents dans la suspension avant la deuxième atomisation (étape f) du procédé principal selon l'invention) est égal à 11,.2 %. Le solide est caractérisé par DRX aux bas angles et aux grands angles, par Volumétrie à l'azote, par MET et par MEB. L'analyse MET montre que le matériau final est constitué de nanoparticules d'or piégées dans une matrice d'oxyde de titane à mésoporosité organisée caractérisée par une structure vermiculaire. L'analyse par Volumétrie à l'azote conduit à une surface spécifique du matériau final de SBET = 220 m2fg et à un diamètre mésoporeux caractéristique de la matrice mésostructurée d'oxyde de titane de ( = 2,6 nm. L'analyse DRX aux grands angles conduit à l'obtention du diffractogramme caractéristique des nanoparticules d'or de taille moyenne 19 nm. L'analyse DRX aux petits angles conduit à la visualisation d'un pic de corrélation associé à l'organisation vermiculaire de la matrice mésostructurée. La relation de Bragg donne 2 d * sin (1) = 1,5406, soit d = 4,4 nm. L'épaisseur des parois amorphes de la matrice mésostructurée définie par e = d - d) est donc de e = 1,8 nm. Un cliché MEB des particules élémentaires sphériques ainsi obtenues indique que ces particules ont une taille caractérisée par un diamètre variant de 15 à 100 pm, la distribution en taille de ces particules étant centrée autour de 50 pm. Exemple 2 : préparation d'un matériau présentant des nanoparticules d'oxyde de cérium à 8 % poids du matériau final piégées dans une matrice mésostructurée oxyde à base de zirconium et de silicium de rapport molaire Si/Zr = 4 (procédé principal de préparation selon l'invention). 1,1 kg de ZrCI4 sont ajoutés très lentement à 7 kg d'éthanol à température ambiante. 7 kg d'H2O sont alors ajoutés très lentement et sous vigoureuse agitation. On ajoute alors 1,5 kg de CTAB puis toujours très lentement 4 kg de tétraéthylorthosilicate (TEOS). 3 I d'une solution d'oxyde de cérium de concentration 0,3 mol/I (les particules d'oxydes de cérium CeO2 sont fournies sous forme de solution aqueuse à 60% en masse d'oxyde de cérium par la société Rhodia) sont alors ajoutés à la solution contenant le précurseur inorganique ZrCI4. La solution ainsi obtenue est atomisé à l'aide d'une buse de pulvérisation "mono-fluide" dans une chambre dans laquelle est envoyé un gaz vecteur, un mélange air sec/azote. Les gouttelettes, obtenues par atomisation, sont séchées à 100°C selon le protocole décrit dans l'exposé de l'invention ci-dessus conformément à l'étape d) du procédé principal selon l'invention. Les particules sont récoltées dans un filtre à manche. Lesdites particules sont broyées à l'aide d'un broyeur jet d'air et ramenée à quelques pm (de 3 à 5 pm). Une fraction de 30 % poids de ces particules broyées est alors réintroduite dans une solution de même formulation que la solution initiale puis la suspension est à nouveau atomisée à l'aide d'une buse de pulvérisation "mono-fluide" comme précédemment et les gouttelettes séchées à 100°C selon le protocole décrit dans l'exposé de l'invention ci-dessus conformément à l'étape h) du procédé principal selon l'invention. La poudre récoltée dans un filtre à manche est alors calcinée sous air pendant 5 h à T = 550°C de manière à éliminer le tensioactif CTAB. Le pourcentage volumique en composés non volatils présents dans la suspension dans la suspension avant la deuxième atomisation (étape f) du procédé principal selon l'invention) est égal à 12,4 %. Le solide est caractérisé par DRX aux bas angles et aux grands angles, par Volumétrie à l'azote, par MET et par MEB et par ICP. L'analyse MET montre que le matériau final est constitué de nanoparticules d'oxyde de cérium dans une matrice SiO2-ZrO2 de rapport molaire Si/Zr = 4 à mésoporosité organisée caractérisée par une structure vermiculaire. L'analyse par Volumétrie à l'azote conduit à une surface spécifique du matériau final de SBET = 430 m2/g et à un diamètre mésoporeux caractéristique de la matrice mésostructurée de 4) = 2,0 nm. L'analyse DRX aux grands angles conduit à l'obtention du diffractogramme caractéristique des nanoparticules d'oxydes de cérium de taille 3nm. L'analyse DRX aux petits angles conduit à la visualisation d'un pic de corrélation associé à l'organisation vermiculaire de la matrice mésostructurée. La relation de Bragg donne 2 d * sin (1,9) = 1,5406, soit d = 5 nm. L'épaisseur des parois amorphes de la matrice mésostructurée définie par e = d - est donc de e = 3 nm. Un cliché MEB des particules élémentaires sphériques ainsi obtenues indique que ces particules ont une taille caractérisée par un diamètre variant de 15 à 100 pm, la distribution en taille de ces particules étant centrée autour de 50 pm.35 Exemple 3 : préparation d'un matériau présentant des nanoparticules polymétalliques CoFe2O4 de structure spinelle inverse à 5% poids du matériau final piégées dans une matrice mésostructurée oxyde à base d'aluminium et de silicium de rapport molaire Si/AI = 4 (procédé principal de préparation selon l'invention) 1,0 kg de AICI3, 6H2O sont ajoutés à une solution contenant 5 kg d'éthanol, 2 kg d'H2O, 3E, ml d'HCI et 1,4 kg de P123. Une fois le chlorure d'aluminium dissous, on ajoute à cette solution 3,6 kg de TEOS. 9,5 I d'une solution de nanoparticules de FeCo2O4 de concentration 0,03 mol/I dans du 1,2-propanediol, réalisée selon le protocole de la littérature (S. Ammar, A. Helfen, N. Jouini, F. Fiévet, I. Rosenman, F. Villain, P. Molinié, M. Danot, J. Mater. Chem., 2001, 11, 186), sont alors ajoutés. La solution ainsi obtenue est atomisé 2 l'aide d'une buse de pulvérisation "mono-fluide" dans une chambre dans laquelle est envoyé un gaz vecteur, un mélange air sec/azote. Les gouttelettes, obtenues par atomisation, sont: séchées à 100°C selon le protocole décrit dans l'exposé de l'invention ci-dessus conformément à l'étape d) du procédé principal selon l'invention. Les particules sons: récoltées dans un filtre à rnanche. Lesdites particules sont broyées à l'aide d'un broyeur jet d'air et ramenée à quelques pm (de 3 à 5 pm). Une fraction de 30 % poids de ces particules broyées est alors réintroduite dans une solution de même formulation que la solution initiale puis la suspension est à nouveau atomisée à l'aide d'une buse de pulvérisation "mono-. fluide" et les gouttelettes séchées à 100°C selon le protocole décrit dans l'exposé de l'invention ci-dessus conformément à l'étape h) du procédé principal selon l'invention. La, poudre récoltée dans un filtre à manche est alors calcinée sous air pendant 5 h à T = 550°C: de manière à éliminer le tensioactif P123. Le pourcentage volumique en composés nor volatils présents dans la suspension avant la deuxième atomisation (étape f) du procédé principal selon l'invention) est égal à 10,6 %. Le solide est caractérisé par DRX aux bas angles et aux grands angles, par Volumétrie à l'azote, par MET, par MEB et par ICP. L'analyse MET montre que le matériau final est constitué de nanoparticules de CoFe2O4 piégées dans une matrice aluminosilicate à mésoporosité organisée caractérisée par une structure vermiculaire. L'analyse par Volumétrie à l'azote conduit à une surface spécifique du matériau final de SBET = 300 m2/g et à un diamètre mésoporeux caractéristique de la matrice mésostructurée de = 5,6 nm. L'analyse DRX aux grands angles conduit à l'obtention d'un diffractogramme caractéristique des nanoparticules de CoFe2O4 de taille 5 nm. L'analyse DRX aux petits angles conduit à la visualisation d'un pic de corrélation associé à l'organisation vermiculaire de la matrice mésostructurée. La relation de Bragg donne 2 d sin (0,32) = 1,5406, soit d = 13,1 nm. L'épaisseur des parois amorphes de la matrice mésostructurée définie par e = d - 4 est donc de e = 7,5 nm. Un cliché MEB des particules élémentaires sphériques ainsi obtenues indique que ces particules ont une taille caractérisée par un diamètre variant de 15 à 100 pm, la distribution en taille de ces particules étant centrée autour de 50 pm. REVENDICATIONS1. Matériau inorganique constitué d'au moins deux particules sphériques élémentaires, chacune desdites particules sphériques comprenant des nanoparticules métalliques de taille comprise entre 1 et 300 nm et une matrice mésostructurée à base d'oxyde d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme et le mélange d'au moins deux de ces éléments, ladite matrice mésostructurée Io ayant un diamètre de pores compris entre 1,5 et 30 nm et présentant des parois amorphes d'épaisseur comprise entre 1 et 30 nm, lesdites particules sphériques élémentaires ayant un diamètre D supérieur à 10 pm et inférieur ou égal à 100 pm. 2. Matériau selon la revendication 1 tel que lesdites particules sphériques ont un diamètre D 15 compris entre 11 et 70 pm. 3. Matériau selon la revendication 2 tel que lesdites particules sphériques ont un diamètre D compris entre 11 et 50 pm. 20 4. Matériau selon la revendication 3 tel que lesdites particules sphériques ont un diamètre D compris entre 15 et 50 pm. 5. Matériau selon l'une des revendications 1 à 4 tel que l'élément X est choisi dans le groupe constitué par le silicium, l'aluminium, le titane, le zirconium, le gallium, le germanium et le 25 cérium et le mélange d'au rnoins deux de ces éléments. 6. Matériau selon l'une des revendications 1 à 5 tel que le diamètre des pores de ladite matrice est compris entre 1,5 et 10 nm. 30 7. Matériau selon l'une des revendications 1 à 6 tel que ladite matrice mésostructurée présente une structure hexagonale, cubique, vermiculaire, lamellaire, cholestérique ou bicontinue. 8. Matériau selon l'une des revendications 1 à 7 tel que ladite matrice mésostructurée est è base d'un oxyde de silicium et d'un oxyde d'aluminium ou à base d'un oxyde de silicium el: d'un oxyde de zirconium. 9. Matériau selon l'une des revendications 1 à 8 tel que lesdites nanoparticules métalliques comprennent au moins un métal appartenant à la famille des métaux de transition et / ou à la famille des métaux des terres rares. 10. Matériau selon la revendication 9 tel que lesdites nanoparticules métalliques comprennent au moins un métal de transition au degré d'oxydation zéro choisi parmi l'or, le palladium, le platine, le nickel, le cobalt, le cuivre, l'argent, le rhodium, le ruthénium, le fer, l'iridium, leurs mélanges et les alliages dérivés . 11. Matériau selon la revendication 9 tel que lesdites nanoparticules métalliques comprennent au moins un oxyde de métal de transition et/ou au moins un oxyde de métal de terre rare, dans le(s)quel(s) ledit métal est choisi parmi les métaux : Ti, Zr, Nb, Ta, Mo, W, Fe, Co, Cu, Y, La, Ni, Cr, Pd, Pt, Ce, Eu, Nd, Gd et leurs mélanges. 12. Matériau selon la revendication 9 tel que lesdites nanoparticules métalliques comprennent au moins un oxyde polymétallique de structure cristallographique de type spinelle AB2O4, perovskite ABO3 ou ilménite ABO3, A et/ou B étant au moins un métal de transition et/ou de terre rare. 13. Matériau selon la revendication 9 tel que lesdites nanoparticules métalliques comprennent au moins un chalcogénure formé d'un métal de transition M et d'un élément chalcogène C choisi parmi le soufre, le sélénium et le tellure. 14. Matériau selon l'une des revendications 1 à 13 tel que lesdites nanoparticules métalliques représentent de 0,1 à 30% poids dudit matériau. 15. Matériau selon l'une des revendications 1 à 14 tel que chacune desdites particules sphériques comprend des nanocristaux zéolithiques.30 16. Matériau selon la revendication 15 tel que lesdits nanocristaux zéolithiques présentent: une ouverture de pores comprise entre 0,2 et 2 nm. 17. Matériau selon la revendication 15 ou la revendication 16 tel que lesdits nanocristaux 5 zéolithiques comprennent au moins une zéolithe choisie parmi les zéolithes de type structural MFI, BEA, FAU et LTA. 18. Matériau selon l'une des revendications 15 à 17 tel que lesdits nanocristaux zéolithiques comprennent au moins une zéolithe entièrement silicique. 19. Matériau selon l'une des revendications 15 à 17 tel que lesdits nanocristaux zéolithiques comprennent au moins une zéolithe contenant du silicium et de l'aluminium. 20. Matériau selon l'une des revendications 1 à 19 tel qu'il présente une surface spécifique 15 comprise entre 100 et 1100 m2/g. 21. Procédé de préparation d'un matériau selon l'une des revendications 1 à 20 comprenant a) la synthèse de particules métalliques de taille nanométrique maximale égale à 300 nm afin d'obtenir une solution colloïdale stable dans laquelle sont dispersées lesdites 20 nanoparticules ; b) le mélange en solution d'au moins un tensioactif, d'au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, d'au moins une solution colloïdale stable de 25 nanoparticules métalliques obtenue selon a), et éventuellement d'au moins une solution colloïdale stable dans laquelle sont dispersés des cristaux de zéolithes de taille nanométrique maximale égale à 300 nm ; c) l'atomisation par aérosol de la solution obtenue à l'étape b) en utilisant une buse de pulvérisation qui conduit à la formation de gouttelettes liquides présentant un diamètre inférieur ou égal à 300 pm ; d) le séchage desdites 30 gouttelettes, e) le broyage du produit solide obtenu à l'étape d) ; f) le mélange en solution d'au moins un tensioactif, d'au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, d'au moins 10une solution colloïdale stable de nanoparticules métalliques obtenue selon a), éventuellement d'au moins une solution colloïdale stable dans laquelle sont dispersés des cristaux de zéolithes de taille nanométrique maximale égale à 300 nm et d'au moins une fraction du produit solide obtenu à l'étape e) de manière à former une suspension ; g) l'atomisation par aérosol de la suspension obtenue à l'étape f) en utilisant une buse de pulvérisation conduisant à la formation de gouttelettes de suspension, lesquelles sont précurseurs des particules élémentaires sphériques présentant un diamètre D tel que 10 22. Procédé de préparation selon la revendication 21 tel que le pourcentage volumique en composés non volatils présents dans la suspension selon ladite étape f) est au moins égal à 15 7%. 23. Procédé de préparation d'un matériau selon l'une des revendications 3 à 20 comprenant les étapes a) la synthèse de particules métalliques de taille nanométrique maximale égale à 300 nm afin d'obtenir une solution colloïdale stable dans laquelle sont dispersées lesdites 20 nanoparticules ; b) le mélange en solution d'au moins un tensioactif, d'au moins un précurseur d'au moins un élément X choisi dans le groupe constitué par le silicium, l'aluminium, le titane, le tungstène, le zirconium, le gallium, le germanium, l'étain, l'antimoine, le plomb, le vanadium, le fer, le manganèse, l'hafnium, le niobium, le tantale, l'yttrium, le cérium, le gadolinium, l'europium et le néodyme, d'au moins une solution colloïdale stable de 25 nanoparticules métalliques obtenue selon l'étape a), et éventuellement d'au moins une solution colloïdale stable clans laquelle sont dispersés des cristaux de zéolithes de taille nanométrique maximale égale à 300 nm ; c) l'atomisation par aérosol de la solution obtenue à l'étape b) en utilisant une buse de pulvérisation qui conduit à la formation de gouttelettes liquides présentant un diamètre inférieur ou égal à 300 pm ; ci) le séchage desdites 30 gouttelettes et i) l'élimination dudit tensioactif introduit dans l'étape b) pour l'obtention d'un matériau mésostructuré dans lequel sont piégées des nanoparticules métalliques. 24. Procédé de préparation selon la revendication 23 tel que le pourcentage volumique en composés non volatils présents dans la solution selon ladite étape b) est au moins égal à 7 35 %.